(57)【要約】【課題】色素増感型太陽電池に使用される電解液に対して優れた耐性を有し、電極基板との接着性に優れ、信頼性の高いシール性能を有する色素増感型太陽電池用封止材組成物およびそれを用いた色素増感型太陽電池用封止材を提供する。【解決手段】色素増感型太陽電池の電解液を封止する封止材形成用の組成物であって、下記の（Ａ）〜（Ｄ）を必須成分とし、その組成物中の（Ｄ）成分がナノ分散されている色素増感型太陽電池用封止材組成物とする。また、上記組成物を用いて形成されている色素増感型太陽電池用封止材とする。（Ａ）１分子中に少なくとも２個の水酸基を有し、その分子の主鎖中にパーフルオロポリエーテル構造を有する、直鎖状フルオロポリエーテル化合物。（Ｂ）上記（Ａ）成分の硬化剤。（Ｃ）反応触媒。（Ｄ）層状粘土鉱物。【選択図】なし【特許請求の範囲】
【請求項１】
色素増感型太陽電池の電解液を封止する封止材形成用の組成物であって、下記の（Ａ）〜（Ｄ）を必須成分とし、その組成物中の（Ｄ）成分がナノ分散されていることを特徴とする色素増感型太陽電池用封止材組成物。
（Ａ）１分子中に少なくとも２個の水酸基を有し、その分子の主鎖中にパーフルオロポリエーテル構造を有する、直鎖状フルオロポリエーテル化合物。
（Ｂ）上記（Ａ）成分の硬化剤。
（Ｃ）反応触媒。
（Ｄ）層状粘土鉱物。
【請求項２】
上記（Ｂ）成分が、１分子中にイソシアネート基を少なくとも２個有する有機イソシアネート化合物であって、上記（Ｃ）成分が、ウレタン化反応触媒である請求項１記載の色素増感型太陽電池用封止材組成物。
【請求項３】
上記（Ａ）成分が、下記の一般式（１）に示すものである請求項１または２記載の色素増感型太陽電池用封止材組成物。
【化１】
2007294377.tif 000006
【請求項４】
上記（Ａ）成分の平均分子量（Ｍｎ）が１５００〜４０００の範囲である請求項１〜３のいずれか一項に記載の色素増感型太陽電池用封止材組成物。
【請求項５】
上記（Ｄ）成分の層状粘土鉱物が、マイカである請求項１〜４のいずれか一項に記載の色素増感型太陽電池用封止材組成物。
【請求項６】
上記（Ｄ）成分の層状粘土鉱物が、有機化処理剤により有機化したものである請求項１〜５のいずれか一項に記載の色素増感型太陽電池用封止材組成物。
【請求項７】
上記（Ｄ）成分の含有割合が、上記（Ａ）成分１００重量部に対して、２〜１５重量部の範囲に設定されている請求項１〜６のいずれか一項に記載の色素増感型太陽電池用封止材組成物。
【請求項８】
請求項１〜７のいずれか一項に記載の組成物を用いて形成されていることを特徴とする色素増感型太陽電池用封止材。
【発明の詳細な説明】
【技術分野】
【０００１】
本発明は、色素増感型太陽電池用封止材組成物およびそれを用いた色素増感型太陽電池用封止材に関するものであり、詳しくは、色素増感型太陽電池内に封入される電解液の封止に用いられ、電解液のシール性能等に優れる色素増感型太陽電池用封止材組成物およびそれを用いた色素増感型太陽電池用封止材に関するものである。
【背景技術】
【０００２】
１９９１年にグレッツェルらが発表した色素増感型太陽電池は、シリコン半導体のｐｎ接合型の太陽電池とは異なるメカニズムによって作動し、ＣＶＤなどの設備投資が不要な為、製造コストが安いという利点がある。この太陽電池は、内部に電解液を封入してあることから湿式太陽電池とも呼ばれる。上記色素増感型太陽電池は、具体的には、図１に示すような構造を有する。すなわち、図において、１は、ガラス等からなる透明基板であり、上記透明基板１の片方の面に透明導電膜２を形成し、上記透明導電膜２の上に酸化チタンの粒子を均一に塗布、加熱して多孔質膜３を設け、さらに上記多孔質膜３に、ルテニウム錯体等といった太陽光を効率的に吸収することのできる増感色素４を吸着させている。このようにして、陰極となる電極基板を構成する一方、陽極となる電極基板は、上記と同様の透明基板１’の片方の面に透明導電膜２’を形成したものであり、これら二枚の電極基板の導電膜側を、図示のように対峙させ封止材７を介して接合し、両基板と封止材７とによって形成された密閉空間に電解液５を注入することにより、図示のような色素増感型太陽電池となる。
【０００３】
図１の色素増感型太陽電池が電気を発生する仕組みは、以下のとおりである。すなわち、陰極側において、透明基板１に光が当たると、増感色素４が光を吸収し、電子を放出する。この電子は、酸化チタン粒子を用いてなる多孔質膜３に移動し透明導電膜２（電極）に伝わる。そして、この電子が、陽極側の透明導電膜２’（電極）に移動することにより、電解液５中のイオンを還元する。その還元されたイオンが、電解液５中を移動し、陰極側の増感色素４上で再び酸化される。これを繰り返すことにより、電気が発生する。
【０００４】
このように、色素増感型太陽電池では、電子の授受のために電解質が必要である。電解質には、例えばゲル電解質や固体電解質もあるが、発電効率の点から、図１のように、液体である電解液５が用いられることが多い。上記電解液としては、好ましくは、ヨウ素溶液、臭素溶液、未結合電子を運搬する遷移金属錯体溶液が用いられ、これらの溶液には、アセトニトリルなどの有機溶媒が使用されている。
【０００５】
また、図１において、封止材７は、二枚の電極基板の間に電解液を封入する空間を構成するためのスペーサーとしての機能だけでなく、電解液が電池から漏れないようにするためのシール材としての機能も要求される。ここで、従来の封止材の一例として、溶媒に溶解しにくい樹脂製の固形ガスケットがあげられる。しかし、このような固形ガスケットは、二枚の電極基板を密着させ、その反発力にてシール性を発揮するものであるため、経時でその反発力の低下が起こると、シールの信頼性が著しく低下する。また、電極基板と固形ガスケットとはお互いに密着しているだけであるため、接合界面からの洩れを起こしやすい。上記のような洩れを生じる個所を塞ぐには、通常、エポキシ樹脂、シリコーン樹脂等の液状硬化性樹脂が用いられる（特許文献１参照）。
【０００６】
一方、上記封止材７の形成材料として、ポリイソブチレン系、イソプレン系またはメタアクリレート系の弾性材料を使用することも提案されている。このような弾性材料の使用により、電極基板の重量に対する耐圧縮永久歪み性や、電極基板の変形に追従する低モジュラス性も得られることから、良好なシール性が得られるようになる（特許文献２〜４参照）。
【特許文献１】特開２０００−３０７６７公報
【特許文献２】特開２００４−９５２４８公報
【特許文献３】特開２００４−３１１０３６公報
【特許文献４】特開２００５−３０２６４公報
【発明の開示】
【発明が解決しようとする課題】
【０００７】
ところで、上記色素増感型太陽電池の電解液の封止には、以下の項目（１）〜（３）に示す機能が特に重要視される傾向がある。すなわち、（１）電解液（アセトニトリル等）を外へ漏らさない耐溶剤性、（２）電解液から発生するガス（揮発溶媒、昇華ヨウ素等）を外へ漏らさないガスバリア性、および、（３）電極基板との隙間を作らない自己接着性である。上記項目（１）が重要視される理由は、電解液漏洩による発電特性の低下防止の為である。上記項目（２）が重要視される理由は、酸化還元能力低下による発電特性低下防止の為である。上記項目（３）が重要視される理由は、空隙から漏れ・侵入による発電特性低下防止の為である。
【０００８】
このような要求に照らして、前記前記液状硬化性樹脂および弾性材料をみてみると、前記液状硬化性樹脂として使用のエポキシ樹脂やシリコーン樹脂は、色素増感型太陽電池の電解液に長期間接触すると、膨潤したり、劣化したりして、結果、電解液が漏洩するおそれがある。一方、ポリイソブチレン系、イソプレン系またはメタアクリレート系の弾性材料を用いて封止材を形成した場合、ガスバリア性等には優れているが、アセトニトリル等の有機溶楳に対する耐性が低く、結果、電解液漏洩による発電特性の低下を招くおそれがある。
【０００９】
本発明者らは、このような上記材料の欠点の解消を目的として、これまで、耐有機溶楳性等の点でフッ素系ポリマーを用いた弾性材料の使用を検討したが、ガスバリア性において問題があり、これに対し有効な解決手段が得られていなかった。このため、フッ素系ポリマーの使用は、実用化には至っていない。なお、上記ガスバリア性に問題があると、外部からの酸素の透過による色素分解も生じやすく、その結果、発電特性の低下を引き起こすおそれがある。
【００１０】
このように、上記項目（１）〜（３）に示す機能をすべて備えた封止材は、未だ得られていないのが現状である。
【００１１】
本発明は、このような事情に鑑みなされたもので、色素増感型太陽電池に使用される電解液に対して優れた耐性を有し、電極基板との接着性に優れ、信頼性の高いシール性能を有する色素増感型太陽電池用封止材組成物およびそれを用いた色素増感型太陽電池用封止材の提供をその目的とする。
【課題を解決するための手段】
【００１２】
上記の目的を達成するため、本発明は、色素増感型太陽電池の電解液を封止する封止材形成用の組成物であって、下記の（Ａ）〜（Ｄ）を必須成分とし、その組成物中の（Ｄ）成分がナノ分散されている色素増感型太陽電池用封止材組成物を第一の要旨とする。また、上記第一の要旨の組成物を用いて形成されている色素増感型太陽電池用封止材を第二の要旨とする。
（Ａ）１分子中に少なくとも２個の水酸基を有し、その分子の主鎖中にパーフルオロポリエーテル構造を有する、直鎖状フルオロポリエーテル化合物。
（Ｂ）上記（Ａ）成分の硬化剤。
（Ｃ）反応触媒。
（Ｄ）層状粘土鉱物。
【００１３】
すなわち、本発明者らは、前記課題を解決するため更に研究を重ね、各種実験を行った結果、色素増感型太陽電池用封止材組成物に、特定のパーフルオロポリエーテル系フッ素ポリマーと、その硬化剤と、反応触媒とを用いたところ、優れた弾性が得られ、前記項目（１）の、アセトニトリル等の有機溶楳に対する耐性が得られるとともに、前記項目（３）の、電極基板との接着性も得られることを突き止めた。しかしながら、上記フッ素ポリマー自体は、先に述べたように、電解液から発生するガス（昇華ヨウ素、揮発有機溶媒等）のバリア性には乏しく、そのため、太陽電池の発電特性低下の要因となる。そこで、フッ素系ポリマーの持つ有利性を保持したまま、上記問題を解消するため、一連の研究を重ねた結果、その組成物中に、マイカ等の層状粘土鉱物をナノ分散させると、このナノ分散された層状粘土鉱物の重なりによる遮断作用によってガスの低透過性能（タルク等のフィラーでは成し得なかった低透過性能）が効果的に得られるようになることを見いだし、本発明に到達した。ここで、ナノ分散とは、通常、上記色素増感型太陽電池用封止材組成物中に分散含有される層状粘土鉱物のサイズがナノメートルオーダー（１×１０-7〜１×１０-9ｍ）の状態で分散していることをいい、例えば、厚み約１ｎｍ、長さ５０〜１０００ｎｍ程度の層状粘土鉱物の板状結晶の場合、層間距離（結晶間距離）が、おおむね３０〜８５Å以上となることをいう。なお、上記層間距離は、例えば、Ｘ線回折法により測定される。
【発明の効果】
【００１４】
上記のように、本発明の色素増感型太陽電池用封止材組成物は、１分子中に少なくとも２個の水酸基を有し、その分子の主鎖中にパーフルオロポリエーテル構造を有する、直鎖状フルオロポリエーテル化合物と、その硬化剤と、反応触媒と、層状粘土鉱物とを含有し、上記組成物中で層状粘土鉱物がナノ分散された状態で存在する。そのため、色素増感型太陽電池内に封入される電解液（アセトニトリル等）に対して優れた耐性を有し、電解液漏洩による発電特性の低下を防止することができるとともに、電解液から発生するガス（揮発溶媒、昇華ヨウ素等）等の低透過性を有し、上記ガスの漏洩による酸化還元能力低下に起因する発電特性の低下も防止することができるという封止材を構成することが可能となる。そして、この封止材は、電極基板に対する接着性にも優れるため、上記電解液やそのガスの漏れ防止効果は一層高い。また、上記層状粘土鉱物のナノ分散により、補強効果も高くなる。そのため、例えばタルクを配合した場合では補強効果が得られず封止材破壊が起こりやすかったのに対し、本発明では、層状粘土鉱物のナノ分散により、ガス低透過性に優れるとともに、機械強度も向上するようになる。
【００１５】
特に、上記硬化剤が、１分子中にイソシアネート基を少なくとも２個有する有機イソシアネート化合物であって、上記反応触媒がウレタン化反応触媒であると、耐電解液性および電極基板に対する接着性に、より優れるようになる。
【００１６】
また、上記層状粘土鉱物が、有機化処理剤により有機化したものであると、層状粘土鉱物のナノ分散が効果的になされ、その含有割合が少なくても、ガス低透過性、補強性等に優れるようになる。
【００１７】
そして、上記組成物を用いて形成された本発明の色素増感型太陽電池用封止材は、前記のように、色素増感型太陽電池内に封入される電解液（アセトニトリル等）に対して優れた耐性を有し、電解液漏洩による発電特性の低下を防止することができるとともに、電解液から発生するガス（揮発溶媒、昇華ヨウ素等）の低透過性を有し、上記ガスの漏洩による酸化還元能力低下に起因する発電特性の低下も防止することができる。さらに、電極基板に対し、強固に接着一体化させることができる。そして、上記層状粘土鉱物のナノ分散により補強効果も高いため、機械強度にも優れる。
【発明を実施するための最良の形態】
【００１８】
つぎに、本発明の実施の形態を詳しく説明する。
【００１９】
本発明の色素増感型太陽電池用封止材組成物は、先に述べたように、下記の（Ａ）〜（Ｄ）を必須成分とし、その組成物中の（Ｄ）成分がナノ分散されている。
（Ａ）１分子中に少なくとも２個の水酸基を有し、その分子の主鎖中にパーフルオロポリエーテル構造を有する、直鎖状フルオロポリエーテル化合物。
（Ｂ）上記（Ａ）成分の硬化剤。
（Ｃ）反応触媒。
（Ｄ）層状粘土鉱物。
【００２０】
上記（Ａ）成分の、水酸基を有する特定の直鎖状フルオロポリエーテル化合物としては、特に限定はないが、好ましくは、下記の一般式（１）に示すようなものがあげられる。
【００２１】
【化１】
2007294377.tif 000002
【００２２】
上記式（１）において、ｐ＋ｑ＝８〜２２の範囲内とすることが、封止材の性能の点で好ましく、特に、ｐ＋ｑ＝８〜１２の範囲内とするものは、有機溶楳に対する耐性の点でより優れており、また、ｐ＋ｑ＝１７〜２２の範囲内とするものは、電極基板の歪みや振動等に対する追従性の点でより優れている。
【００２３】
上記特定の直鎖状フルオロポリエーテル化合物は、その平均分子量（Ｍｎ）が１５００〜４０００の範囲とするものが、封止材の性能の点で好ましい。特に、平均分子量（Ｍｎ）が３０００〜４０００の範囲のものを用いると、例えば電極基板に、ポリエチレンナフタレート等からなる透明樹脂基板にＩＴＯ（酸化インジウム錫）等の導電膜が設けられてなるフレキシブル電極基板を用いた場合であっても、その基板の歪みや振動等に対し追従性に優れるようになる。
【００２４】
上記水酸基を有する特定の直鎖状フルオロポリエーテル化合物（Ａ）とともに用いられる硬化剤（Ｂ）としては、特に限定はないが、好ましくは、１分子中にイソシアネート基を少なくとも２個有する有機イソシアネート化合物が用いられる。
【００２５】
上記有機イソシアネート化合物としては、具体的には、４，４′−ジフェニルメタンジイソシアネート（ＭＤＩ）、２，４−トリレンジイソシアネート（２，４−ＴＤＩ）、２，６−トリレンジイソシアネート（２，６−ＴＤＩ）、３，３′−ビトリレン−４，４′−ジイソシアネート、３，３′−ジメチルジフェニルメタン−４，４′−ジイソシアネート、２，４−トリレンジイソシアネートウレチジンジオン（２，４−ＴＤＩの二量体）、１，５−ナフチレンジイソシアネート、メタフェニレンジイソシアネート、ヘキサメチレンジイソシアネート、イソホロンジイソシアネート、４，４′−ジシクロヘキシルメタンジイソシアネート（水添ＭＤＩ）、カルボジイミド変性ＭＤＩ、オルトトルイジンジイソシアネート、キシレンジイソシアネート、パラフェニレンジイソシアネート、リジンジイソシアネートメチルエステル等のジイソシアネート、トリフェニルメタン−４，４′，４″−トリイソシアネート等のトリイソシアネート、ポリメリックＭＤＩ等があげられる。これらは単独であるいは二種以上併せて用いられる。
【００２６】
上記有機イソシアネート化合物の配合割合は、上記フルオロポリエーテル化合物１００重量部（以下、「部」と略す）に対して、１１〜２９部の範囲に設定することが好ましく、特に好ましくは２０〜２６部である。すなわち、１１部未満であると、架橋が充分に行われないため、強度等が悪くなり、逆に２９部を超えると、架橋密度が高くなりすぎ、硬く脆くなったりするからである。
【００２７】
上記（Ａ）のフルオロポリエーテル化合物および（Ｂ）の有機イソシアネート化合物とともに用いられる反応触媒（Ｃ）としては、架橋反応に対し触媒機能を発揮できるものであれば特に限定はないが、好ましくは、ウレタン化反応触媒が用いられる。上記ウレタン化反応触媒としては、例えば、トリエチレンジアミン等のアミン系化合物、有機錫化合物等の有機金属化合物、１，８−ジアザビシクロ（５，４，０）−ウンデセン−７（ＤＢＵ）、１，５−ジアザビシクロ（４，３，０）−ノネン−５（ＤＢＮ）、ジアザビシクロアミン塩等があげられる。なお、上記反応触媒の配合量は、上記フルオロポリエーテル化合物１００部に対して、０．１〜５部の範囲に設定することが好ましい。
【００２８】
そして、上記（Ａ）〜（Ｃ）成分とともに用いられる層状粘土鉱物〔（Ｄ）成分〕としては、例えば、モンモリロナイト，サポナイト，ヘクトライト，バイデライト，ノントロナイト，ソーコナイト，スチブンサイト等のスメクタイト系の層状粘土鉱物や、バーミキュライト，ハロイサイト，マイカ等のカチオン交換能を有する層状粘土鉱物が用いられる。これらは単独であるいは二種以上併せて用いられる。なかでも、マイカが、ガス低透過性等により優れることから、好ましい。
【００２９】
上記（Ｄ）成分の層状粘土鉱物は、有機化処理剤により有機化したものであると、粘土鉱物の層間距離が拡がりやすくなり、本発明の色素増感型太陽電池用封止材組成物において、層状粘土鉱物のナノ分散が効果的になされ、その含有割合が少なくても、上記封止材組成物のガス低透過性、補強性等に優れるようになるため、好ましい。
【００３０】
上記有機化処理剤は、具体的には、ジメチルジアルキルアンモニウム，トリオクチルメチルアンモニウム，アルキルビス（２−ヒドロキシエチル）メチルアンモニウム，ポリオキシプロピレンメチルジエチルアンモニウム，ヘキシルアンモニウムイオン，オクチルアンモニウムイオン，２−エチルヘキシルアンモニウムイオン，ドデシル（ラルリル）アンモニウムイオン，オクタデシル（ステアリル）アンモニウムイオン，ジオクチルジメチルアンモニウムイオン，トリオクチルアンモニウムイオン，ジステアリルジメチルアンモニウムイオン等のアンモニウムイオンや、ホスフォニウムイオン、オキソニウムイオン、スルホニウムイオン等があげられる。これらは単独であるいは二種以上併せて用いられる。なお、このような有機化処理剤で処理された有機化層状粘土鉱物としては、市販品では、例えば、コープケミカル社製のＭＰＥ−Ｂ３が、好適なものとしてあげることができる。
【００３１】
上記（Ｄ）成分の層状粘土鉱物の配合割合は、上記（Ａ）成分のフルオロポリエーテル化合物１００部に対し、２〜１５部の範囲に設定されていると好ましく、より好ましくは４〜１０部の範囲である。すなわち、上記層状粘土鉱物が２部未満であると、目的とするガス低透過性効果が充分に得られないからであり、逆に１５部を超えると、電極基板に対する接着性等に悪影響が出るおそれがあるからである。
【００３２】
さらに、本発明の色素増感型太陽電池用封止材組成物には、上記（Ａ）〜（Ｄ）の各成分以外にも、必要に応じて、界面活性剤、加硫促進剤、可塑剤、充填剤、加硫遅延剤、加工助剤、難燃剤、老化防止剤、酸化防止剤、紫外線吸収剤、着色剤等の他の添加剤を適宜に配合することができる。
【００３３】
ところで、本発明の色素増感型太陽電池用封止材組成物は、例えば、上記（Ａ）、（Ｃ）および（Ｄ）の各成分を配合し、さらに必要に応じて他の添加剤を配合し、ホモジナイザー、ビーズミル等を用いて混練した後、上記（Ｂ）成分と混合（攪拌羽根等により混練）することにより得られる。なお、上記混練時に、先に、上記（Ａ）成分のフルオロポリエーテル化合物の一部（５０重量％程度）と、（Ｄ）の層状粘土鉱物とを混練した後、その混練物を、（Ａ）成分の残部や、その他の成分と混練するようにすると、組成物中に、より効果的に層状粘土鉱物をナノ分散させることができるため好ましい。
【００３４】
そして、このように調製された封止材組成物を、５０〜１００℃×３０〜６０分加熱加硫することにより、本発明の色素増感型太陽電池用封止材を製造することができる。
【００３５】
本発明の色素増感型太陽電池用封止材組成物は、図１に示すように、二枚の電極基板の間に電解液を封入する空間を構成するためのスペーサー等としての役割を果たす封止材７の形成材料や、さらに、その接着性の高さから、従来の固形ガスケットと電極基板との接合界面からのガス洩れや液漏れを塞ぐための封止剤（接着剤）としても利用することができる。なお、本発明の色素増感型太陽電池用封止材は、図１に示す封止材７のような形状や使用形態に、特に限定されるものではない。
【００３６】
つぎに、実施例について比較例と併せて説明する。ただし、本発明はこれら実施例に限定されるものではない。
【実施例１】
【００３７】
１分子中に少なくとも２個の水酸基を有し、その分子の主鎖中にパーフルオロポリエーテル構造を有する、直鎖状フルオロポリエーテル化合物（ソルベイソレクシス社製、フルオロリンクＤ１０Ｈ（Ｍｎ＝１５００））１００部と、イソシアネート化合物（ＢＡＳＦＩＮＯＡＣポリウレタン社製、ＮＥ−１３２０Ｂ）１５部と、ウレタン化反応触媒（花王社製、ＫＡＯ．Ｎｏ．３１）２部と、有機化処理マイカ（コープケミカル社製、ＭＰＥ−Ｂ３６）６部とを、攪拌羽根を用いて混練することにより、色素増感型太陽電池用封止材組成物を調製した。
【実施例２】
【００３８】
有機化処理マイカの配合量を、２部にした。これ以外は、実施例１と同様にして、色素増感型太陽電池用封止材組成物を調製した。
【実施例３】
【００３９】
有機化処理マイカの配合量を、１０部にした。これ以外は、実施例１と同様にして、色素増感型太陽電池用封止材組成物を調製した。
【実施例４】
【００４０】
有機化処理マイカの配合量を、１５部にした。これ以外は、実施例１と同様にして、色素増感型太陽電池用封止材組成物を調製した。
【実施例５】
【００４１】
１分子中に少なくとも２個の水酸基を有し、その分子の主鎖中にパーフルオロポリエーテル構造を有する、直鎖状フルオロポリエーテル化合物として、ソルベイソレクシス社製のフルオロリンクＤ１０Ｈ（Ｍｎ＝１５００）９０部と、ソルベイソレクシス社製のフルオロリンクＤ４０００Ｈ（Ｍｎ＝４０００）１０部とを併せて用いた。これ以外は、実施例１と同様にして、色素増感型太陽電池用封止材組成物を調製した。
【実施例６】
【００４２】
１分子中に少なくとも２個の水酸基を有し、その分子の主鎖中にパーフルオロポリエーテル構造を有する、直鎖状フルオロポリエーテル化合物として、ソルベイソレクシス社製のフルオロリンクＤ１０Ｈ（Ｍｎ＝１５００）５０部と、ソルベイソレクシス社製のフルオロリンクＤ４０００Ｈ（Ｍｎ＝４０００）５０部とを併せて用いた。これ以外は、実施例１と同様にして、色素増感型太陽電池用封止材組成物を調製した。
【実施例７】
【００４３】
１分子中に少なくとも２個の水酸基を有し、その分子の主鎖中にパーフルオロポリエーテル構造を有する、直鎖状フルオロポリエーテル化合物として、ソルベイソレクシス社製のフルオロリンクＤ４０００Ｈ（Ｍｎ＝４０００）１００部を用いた。これ以外は、実施例１と同様にして、色素増感型太陽電池用封止材組成物を調製した。
【００４４】
〔比較例１〕
マイカを配合しなかった。これ以外は、実施例１と同様にして、色素増感型太陽電池用封止材組成物を調製した。
【００４５】
このようにして得られた実施例１〜７および比較例１の色素増感型太陽電池用封止材組成物を用い、下記の基準に従い、各特性の評価を行った。これらの結果を、後記の表１に併せて示した。なお、実施例１〜７の色素増感型太陽電池用封止材組成物におけるマイカの板状結晶の層間距離（結晶間距離）は、Ｘ線回折法により測定したところ、おおむね３０〜８５Åであった。
【００４６】
〔耐溶剤性〕
まず、各封止材組成物を用いて、ドクターブレード法により１０ｍｍ×１０ｍｍ×厚み５ｍｍの膜を作製し、これを５０℃×６０分間加熱加硫して、サンプルを作製した。そして、室温（２３℃）にて、このサンプルを、電解液（片山化学社製、アセトニトリル）に浸漬した。この浸漬前後のサンプルの重量変化率を、下記の数式（ｉ）に基づき算出し、耐溶剤性の評価を行った。すなわち、本発明では、上記重量変化率が５％未満であるものを○と評価した。
【００４７】
【数１】
2007294377.tif 000003
【００４８】
〔ヨウ素低透過性〕
まず、各封止材組成物を用いて、ドクターブレード法により２０ｍｍ×２０ｍｍ×厚み０．１ｍｍの膜を作製し、これを５０℃×６０分間加熱加硫して、サンプルを作製した。一方、容量７ｍｌのガラス瓶を準備し、そのなかへヨウ素０．５ｇを入れた後、上記ガラス瓶の開口部を上記サンプルで蓋をし、これをエポキシ系接着剤で固定した。そして、上記サンプルの上に白紙を置き、室温（２３℃）にて放置した。このとき、昇華したヨウ素が上記サンプルを透過し、上記白紙を着色するまでの時間を測定し、ヨウ素低透過性の評価を行った。すなわち、本発明では、上記着色にかかる時間が６時間未満であるものを×、２４時間以上であるものを○と評価した。なお、本発明に要求されるヨウ素透過に必要な時間は２４時間以上である。
【００４９】
〔揮発アセトニトリル低透過性〕
上記「ヨウ素低透過性」試験に使用のサンプルと同様のものを用い、揮発アセトニトリル低透過性の評価を行った。すなわち、容量７ｍｌのガラス瓶を準備し、そのなかへアセトニトリル６ｍｌを入れた後、上記ガラス瓶の開口部を上記サンプルで蓋をし、これをエポキシ系接着剤で固定した。そして、このものを、室温（２３℃）にて１６８時間放置した。この放置前後の上記アセトニトリルの重量変化率を、下記の数式（ii）に基づき算出し、揮発アセトニトリル低透過性の評価を行った。すなわち、本発明では、上記重量変化率が５％以上であるものを×、重量変化率が１％未満であるものを○と評価した。なお、本発明に要求されるアセトニトリル重量変化率は、１６８時間経過後１％未満である。
【００５０】
【数２】
2007294377.tif 000004
【００５１】
〔接着性〕
ＪＩＳ  Ｋ６８５０に準拠し、各封止材組成物の剪断剥離強度（剥離速度５０ｍｍ／分）を測定し、評価した。すなわち、本発明では、上記剪断剥離強度が１ＭＰａ以上であるものを○、０．５ＭＰａ以上１ＭＰａ未満の範囲内であるものを△と評価した。
【００５２】
【表１】
2007294377.tif 000005
【００５３】
上記結果から、実施例１〜７の組成物は、いずれも耐溶剤性、ヨウ素低透過性、揮発アセトニトリル低透過性および接着性評価において、優れていることがわかる。
【００５４】
これに対して、比較例１の組成物は、マイカが分散されておらず、ヨウ素低透過性、揮発アセトニトリル低透過性に劣る結果となった。
【００５５】
なお、上記実施例のなかでも、実施例５〜７では、平均分子量（Ｍｎ）の大きな直鎖状フルオロポリエーテル化合物を用いていることから、追従性が良くなることが確認された。この「追従性」の評価は、その組成物からなるＪＩＳ７号ダンベルに対し、１００ｍｍ／ｍｉｎで引張試験を行い、その伸びが１０％以上であったことから評価した。
【産業上の利用可能性】
【００５６】
本発明の色素増感型太陽電池用封止材組成物は、色素増感型太陽電池の電極基板間に設けられ、上記電池内に電解液を封止するための封止材の組成物として用いられ、さらに、従来の色素増感型太陽電池における固形ガスケットと電極基板との接合界面からのガス洩れや液漏れを塞ぐための封止剤（接着剤）としても利用することができる。なお、上記組成物を用いた封止材は、封止用途以外にも、上記電解液を封入する空間を構成するためのスペーサー等としての役割を果たす。
【図面の簡単な説明】
【００５７】
【図１】色素増感型太陽電池の一例を示す断面図である。
【図１】
2007294377.tif 000007